(57)【要約】【課題】  本発明は、硬化性に優れ、また密着性を低下させることなく、保存安定性の優れたカラーフィルタ製造に好適に用いられる樹脂組成物の提供、及び、透明性、耐熱性の優れた硬化物の提供を課題としている。【解決手段】  カラーフィルタ用樹脂組成物であって、主鎖が特定の単量体を含む（メタ）アクリル系重合体であり、側鎖にカルボキシル基、水酸基を有し、且つ側鎖にラジカル重合性二重結合を有しない（メタ）アクリル系重合体を含有することを特徴とする。特にＮ置換マレイミド系単量体、及びα−（不飽和アルコキシアルキル）アクリレート系単量体からなる群より選択される少なくとも１種の単量体由来の構成単位が、（メタ）アクリル系重合体の全構成単位１００質量％中、５〜６０質量％であることを特徴とする。【選択図】なし【特許請求の範囲】
【請求項１】
カラーフィルタ用樹脂組成物であって、主鎖が一般式（１）で示される単量体由来の構成単位を含む（メタ）アクリル系重合体であり、側鎖にカルボキシル基、水酸基を有し、側鎖にラジカル重合性二重結合を有しない（メタ）アクリル系重合体を含有することを特徴とするカラーフィルタ用樹脂組成物。
【化１】
2015082047.tif 000005
（式中、Ｒ１は水素原子、またはメチル基、Ｒ２は鎖状アルキル基を表す）
【請求項２】
前記（メタ）アクリル系重合体は、Ｎ置換マレイミド系単量体、及びα−（不飽和アルコキシアルキル）アクリレート系単量体からなる群より選択される少なくとも１種の単量体由来の構成単位を含むことを特徴とする請求項１に記載のカラーフィルタ用樹脂組成物。
【請求項３】
前記Ｎ置換マレイミド系単量体、及びα−（不飽和アルコキシアルキル）アクリレート系単量体からなる群より選択される少なくとも１種の単量体由来の構成単位は、前記（メタ）アクリル系重合体の全構成単位１００質量％中、５〜６０質量％であることを特徴とする請求項１又は２に記載のカラーフィルタ用樹脂組成物。
【請求項４】
請求項１〜３に記載のカラーフィルタ用樹脂組成物が、ラジカル重合性化合物、光重合開始剤、及び着色剤を含むことを特徴とするカラーフィルタ用樹脂組成物。
【請求項５】
請求項４に記載のカラーフィルタ用樹脂組成物が、染料を含有することを特徴とするカラーフィルタ用樹脂組成物
【請求項６】
請求項４または５に記載のカラーフィルタ用樹脂組成物を硬化してなる、硬化物。
【請求項７】
基板上に請求項６に記載の硬化物が形成されていることを特徴とする、カラーフィルタ及び液晶表示装置。
【発明の詳細な説明】
【技術分野】
【０００１】
本発明は、カラーフィルタ用樹脂組成物およびカラーフィルタに関する。より詳しくは、液晶表示素子や固体撮像素子等におけるカラーフィルタを作製するために使用される樹脂組成物およびそれを用いて形成されてなるカラーフィルタに関する。
【背景技術】
【０００２】
カラーフィルタ用樹脂組成物は、液晶表示素子や固体撮像素子等に使用されるカラーフィルタを作製するために用いられる樹脂組成物（永久ネガ型レジスト）であり、ラジカル重合性化合物、バインダー樹脂、光ラジカル開始剤、着色剤（顔料／顔料分散剤あるいは染料）、その他添加剤及び溶剤等を含有するものである。このようなカラーフィルタ用樹脂組成物が好適に用いられるカラーフィルタとは、少なくとも３原色（赤（Ｒ）・緑（Ｇ）・青（Ｂ））の画素、それらを区切る樹脂ブラックマトリクス（ＢＭ）、保護膜、柱状スペーサー等の部材から構成されるものであり、例えば、基板上にカラーフィルタ用樹脂組成物を塗布し、マスクを介した露光、現像によってパターンを形成し、焼成（ベーク）により硬化させた後、保護膜を塗布する方法等により作製できるものである。
【０００３】
従来、カラーフィルタ用感光性樹脂組成物としては、通常の（メタ）アクリル系ポリマーをバインダーとした樹脂組成物が一般に用いられており、例えば（メタ）アクリル酸エステル系バインダー樹脂、顔料、分散剤、光重合開始剤、光重合性モノマーからなるカラーフィルタ用感光性樹脂組成物が開示されている（特許文献１）。しかし、この技術では、バインダー樹脂の硬化性が劣るため、塗膜強度や露光感度の点で改善の余地があった。
また、カルボキシル基を有する（メタ）アクリル酸エステル系ポリマーのカルボキシル基の一部に、グリシジル（メタ）アクリレート等を反応させて（メタ）アクリロイル基を導入した感光性樹脂から、フォトリソグラフィーを利用して液晶表示装置における柱状スペーサーを作成する技術が開示されている（特許文献２）。しかし、この技術では、露光時に、硬化速度が速すぎることによる硬化収縮が起こり、基板との密着性の低下、基板からの剥離などを起こす虞があった。加えて、カラーフィルタの需要の伸び、高性能要求の高まりに伴い、品質向上要求もますます高まっている。とりわけ近年は、基板サイズの拡大に伴い、現像工程において現像液中で長時間パターン形状を維持し、パターンに欠けや剥がれのない、高感度な感光性樹脂組成物が求められている。このため基板に対する密着性をより向上させた樹脂が求められている。
さらに、カルボキシル基、または酸無水物とエポキシ基を含有する感光性樹脂組成物から光デバイス中に用いられる塗膜材料を作成する技術が開示されている（特許文献３）。この技術では、共重合体であるアルカリ可溶性樹脂の安定性が良いとは言えず、保存時に反応が進行してしまい、性能を維持できない問題が生じ得る。また、硬化膜の透明性、耐熱性、耐熱変色性においても改善の余地があった。
【先行技術文献】
【特許文献】
【０００４】
【特許文献１】特開平１−１５２４４９号公報
【特許文献２】特開平１１−１７４４６４号公報
【特許文献３】特開平５−１６５２１４号公報
【発明の概要】
【発明が解決しようとする課題】
【０００５】
そこで本発明では、硬化性に優れ、また密着性を低下させることなく、保存安定性の優れたカラーフィルタ製造に好適に用いられる樹脂組成物の提供、及び、透明性、耐熱性の優れた硬化物の提供を課題としている。
【課題を解決するための手段】
【０００６】
本発明の発明者らは鋭意検討の結果、上記課題を見事に解決することに成功した。すなわち本発明は、カラーフィルタ用樹脂組成物であって、主鎖が一般式（１）で示される単量体由来の構成単位を含む（メタ）アクリル系重合体であり、側鎖にカルボキシル基、水酸基を有し、且つ側鎖にラジカル重合性二重結合を有しない（メタ）アクリル系重合体を含有することを特徴とする。
【０００７】
【化１】
2015082047.tif 000002
【０００８】
（式中、Ｒ１は水素原子、またはメチル基、Ｒ２は鎖状アルキル基を表す）
上記（メタ）アクリル系重合体は、Ｎ置換マレイミド系単量体、及びα−（不飽和アルコキシアルキル）アクリレート系単量体からなる群より選択される少なくとも１種の単量体由来の構成単位を含むことが好ましい。
上記Ｎ置換マレイミド系単量体、及びα−（不飽和アルコキシアルキル）アクリレート系単量体からなる群より選択される少なくとも１種の単量体由来の構成単位は、前記（メタ）アクリル系重合体の全構成単位１００質量％中、５〜６０質量％であることが好ましい。
上記（メタ）アクリル系重合体は酸価が１０〜２００ｍｇＫＯＨ／ｇであることが好ましい。
【０００９】
また上記カラーフィルタ用樹脂組成物が、ラジカル重合性化合物、光重合開始剤、および着色剤を含むことが好ましい。
さらに本発明は上記着色剤に、染料を含有していることが好ましい。
また、本発明はカラーフィルタ用樹脂組成物を硬化してなる硬化物、基板上にその硬化物が形成されていることを特徴とするカラーフィルタおよび液晶表示装置でもある。
【発明の効果】
【００１０】
本発明のカラーフィルタ用樹脂組成物は（メタ）アクリル系重合体にラジカル重合性二重結合を有しないため、硬化収縮率の少ない特性を示す。
【００１１】
この結果、保存安定性が良好であり、パターンに欠けや剥がれのない、基材との密着性が良好なカラーフィルタ用感光性樹脂組成物を提供することができる。特に、Ｎ置換マレイミド系単量体、及びα−（不飽和アルコキシアルキル）アクリレート系単量体からなる群より選択される少なくとも１種の単量体由来の構成単位を含む（メタ）アクリル系重合体において、耐熱変色性が良好な硬化物となる。
【発明を実施するための形態】
【００１２】
はじめに本発明の（メタ）アクリル系重合体（以下、単に重合体（Ａ）と称する場合がある）について詳述する。本発明の重合体（Ａ）は主鎖が一般式（１）で示される単量体由来の構成単位を含む（メタ）アクリル系重合体であり、側鎖にカルボキシル基、水酸基を有し、且つ、側鎖にラジカル重合性二重結合を有しないものである。側鎖に配置されるカルボキシル基、水酸基、および（メタ）アクリル酸アルキルエステルを導入する方法としては、主鎖を構成し得る単量体を重合することによって得られる。重合体（Ａ）は、アルカリ可溶性基を含有しているため、アルカリ溶液で現像することが出来、またラジカル重合性二重結合が無いため、光による重合硬化量が制限され、硬化収縮の発生を抑えることができ、基板との密着性を良好にする。
【００１３】
上述の単量体由来の構成単位を含む重合体とは、例えば、単量体の（共）重合反応や架橋反応によって単量体由来の構成単位を含む重合体、もしくはそれらが変性などにより修飾された構成単位を含む重合体である。
また、「（メタ）アクリル」は「アクリル及び／又はメタクリル」を意味する。
【００１４】
本発明の重合体（Ａ）は、一般式（１）で示される単量体である（メタ）アクリル酸アルキルエステル（単量体（ＩＩＩ）ともいう）、カルボキシル基を有していて主鎖を構成し得る単量体（単量体（Ｉ）ともいう）及び、水酸基を有していて主鎖を構成し得る単量体（単量体（ＩＩ）ともいう）を含む単量体成分を共重合することにより製造することが好ましい。さらに、Ｎ置換マレイミド系単量体、及びα−（不飽和アルコキシアルキル）アクリレート系単量体からなる群より選択される少なくとも１種の単量体（単量体（ＩＶ）ともいう）を単量体成分として含むことが好ましい。また、必要に応じて、単量体（Ｉ）〜（ＩＶ）とは異なる、その他の単量体（単量体（Ｖ）ともいう）を用いることもできる。
【００１５】
カルボキシル基を有していて主鎖を構成し得る単量体（Ｉ）としては、（メタ）アクリル酸、イタコン酸、クロトン酸、マレイン酸、桂皮酸、β−（メタ）アクリロイルオキシプロピオン酸等が挙げられ、これらの１種または２種以上を使用することができる。特に（メタ）アクリル酸が好ましい。
このとき、単量体（Ｉ）の比率は、全単量体成分（全構成単位）１００質量％中、単量体（Ｉ）が５〜７０質量％となるようにすることが好ましい。５質量％より少ないと、最終的に得られる（メタ）アクリル系重合体において、アルカリ現像性が発現しないおそれがある。７０質量％を超えると、硬化前のタックフリー性が得られなかったり、硬化物の耐吸湿性が低下するおそれがある。
【００１６】
水酸基を有していて主鎖を構成し得る単量体（ＩＩ）としては、２−ヒドロキシエチル（メタ）アクリレート、２−ヒドロキシプロピル（メタ）アクリレート、３−ヒドロキシプロピル（メタ）アクリレート、２−ヒドロキシエチルビニルエーテル等が挙げられ、これらの１種または２種以上を使用することができる。中でも、２−ヒドロキシエチルアクリレートが好ましい。
このとき、単量体（ＩＩ）の比率は、全単量体成分（全構成単位）１００質量％中、単量体（ＩＩ）が１〜４０質量％となるようにすることが好ましい。１質量％より少ないと、最終的に得られるアクリル系重合体において、（メタ）アクリル酸アルキルエステルと水酸基の結合が少なくなり、タックフリー性が発現しないおそれがある。４０質量％を超えると、色材との相溶性が悪くなり、色材の分散安定性が低下するおそれがある。
（メタ）アクリル酸アルキルエステル（ＩＩＩ）としては、上記一般式（１）中、Ｒ１は水素原子、またはメチル基、Ｒ２は鎖状アルキル基の化合物が挙げられる。Ｒ２は炭素数が１〜５が好ましく、直鎖または分岐していても良い。好ましくは炭素数が１〜３の直鎖である。特に、熱劣化をしし易い染料を含有するカラーフィルタ用樹脂組成物では、硬化物を形成する温度を低くする必要があり、炭素数が少ないほど本発明の硬化物形成（新規架橋反応による形成）に適している。具体的には、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔｅｒｔ−ブチル（メタ）アクリレート、アミル（メタ）アクリレート、イソアミル（メタ）アクリレート、ヘプチル（メタ）アクリレート、ｎ−オクチル（メタ）アクリレート、イソオクチル（メタ）アクリレート、２−エチルヘキシル（メタ）アクリレート、シクロヘキシル（メタ）アクリレート、ノニル（メタ）アクリレート、イソノニル（メタ）アクリレート、イソデシル（メタ）アクリレート、ドデシル（メタ）アクリレート、トリデシル（メタ）アクリレート、ｎ−ラウリル（メタ）アクリレート、ｎ−ステアリル（メタ）アクリレート、イソステアリル（メタ）アクリレート類等を挙げることができる。上記単量体は、単独で、あるいは２種以上組み合わせて用いてもよい。上記の中でも、メチル（メタ）アクリレート、エチル（メタ）アクリレート、等が好ましく、より好ましくはメチル（メタ）アクリレートである。本発明の硬化物形成（ラジカル重合性二重結合以外のエステル架橋反応も行われる硬化物形成）の機構は定かではないが、Ｒ２の炭素数が最も少ないメチル（メタ）アクリレートでは、比較的、低い温度（好ましくはポストベイク温度２３０℃以下）で加熱しても側鎖の水酸基と反応し、脱メタノールによるエステル架橋が進行し易いと考えられる。
このとき、単量体（ＩＩＩ）の比率は、全単量体成分（全構成単位）１００質量％中、単量体（ＩＩＩ）が１〜４０質量％となるようにすることが好ましい。１質量％より少ないと、最終的に得られる（メタ）アクリル系重合体において、水酸基との結合をすることが出来なくなりタックフリー性が発現しないおそれがある。４０質量％を超えると、色材との相溶性が悪くなり、色材の分散安定性が低下するおそれがある。また単量体（ＩＩＩ）のアルキル部分が小さければ小さいほどスムーズに架橋を進行することができ、タックフリー性のより優れた硬化物を得ることが出来る。
本発明の効果に大きく影響するＮ置換マレイミド系単量体、及びα−（不飽和アルコキシアルキル）アクリレート系単量体からなる群より選択される少なくとも１種の単量体（ＩＶ）は、（メタ）アクリル系重合体の耐熱性を向上できる単量体である。しかしながら、耐熱性を向上するために上記単量体（ＩＶ）を多く用いると加熱による変色を起こす虞がある。そのため、単量体（ＩＶ）を特定量用いる系において、本発明の硬化物形成（新規架橋反応による硬化物形成）を行うことができるような各構成単位の組み合わせを見出したことが本発明の重要な技術思想である。
【００１７】
単量体（ＩＶ）のＮ置換マレイミド系単量体としては、例えば、Ｎ−シクロヘキシルマレイミド、Ｎ−フェニルマレイミド、Ｎ−メチルマレイミド、Ｎ−エチルマレイミド、Ｎ−イソプロピルマレイミド、Ｎ−ｔ−ブチルマレイミド、Ｎ−ドデシルマレイミド、Ｎ−ベンジルマレイミド、Ｎ−ナフチルマレイミド等が挙げられ、これらの１種又は２種以上を用いることができる。中でも、透明性の観点から、Ｎ−フェニルマレイミド、Ｎ−ベンジルマレイミドが好ましく、特にＮ−ベンジルマレイミドが好適である。上記Ｎ−ベンジルマレイミドとしては、例えば、ベンジルマレイミド；ｐ−メチルベンジルマレイミド、ｐ−ブチルベンジルマレイミド等のアルキル置換ベンジルマレイミド；ｐ−ヒドロキシベンジルマレイミド等のフェノール性水酸基置換ベンジルマレイミド；ｏ−クロロベンジルマレイミド、ｏ−ジクロロベンジルマレイミド、ｐ−ジクロロベンジルマレイミド等のハロゲン置換ベンジルマレイミド；等が挙げられる。
【００１８】
単量体（ＩＶ）のα−（不飽和アルコキシアルキル）アクリレート系単量体としては、例えば、α−アリルオキシメチルアクリル酸、α−アリルオキシメチルアクリル酸メチル、α−アリルオキシメチルアクリル酸エチル、α−アリルオキシメチルアクリル酸ｎ−プロピル、α−アリルオキシメチルアクリル酸ｉ−プロピル、α−アリルオキシメチルアクリル酸ｎ−ブチル、α−アリルオキシメチルアクリル酸ｓ−ブチル、α−アリルオキシメチルアクリル酸ｔ−ブチル、α−アリルオキシメチルアクリル酸ｎ−アミル、α−アリルオキシメチルアクリル酸ｓ−アミル、α−アリルオキシメチルアクリル酸ｔ−アミル、α−アリルオキシメチルアクリル酸ネオペンチル、その他、アルキル−（α−メタリルオキシメチル）アクリレート系単量体等が挙げられる。上記の中でも、アルキル−（α−アリルオキシメチル）アクリレート系単量体が好適である。アルキル−（α−アリルオキシメチル）アクリレート系単量体としては、透明性や分散性、工業的入手の容易さ等の観点から、例えば、メチル−（α−アリルオキシメチル）アクリレート等を用いることが好適である。
上記α−（不飽和アルコキシアルキル）アクリレートは、例えば、国際公開第２０１０／１１４０７７号パンフレットに開示されている製造方法により製造することができる。
【００１９】
その他、ジアルキル−２，２’−（オキシジメチレン）ジアクリレート系単量体を併用しても良い。例えば、２，２’−〔オキシビス（メチレン）〕ビスアクリル酸、ジアルキル−２，２’−〔オキシビス（メチレン）〕ビス−２−プロペノエート、ジアルキル−２，２’−〔オキシビス（メチレン）〕ビス−２−プロペノエート等の、エステル部位の少なくとも１つが３級炭素を含有している化合物等が挙げられる。これらの中でも、透明性や分散性、工業的入手の容易さ等の観点から、例えば、ジメチル−２，２’−［オキシビス（メチレン）］ビス−２−プロペノエート等を用いることが好適である。
上記単量体（ＩＶ）を用いると得られる（メタ）アクリル系重合体の主鎖にイミド環、テトラヒドロピラン環、テトラヒドロフラン環等の環構造を導入でき、硬化物の耐熱性を向上することができる。単量体（ＩＶ）は適宜組み合わせても良い。
【００２０】
上記単量体（ＩＶ）の比率は、全単量体成分（全構成単位）１００質量％中、単量体（ＩＶ）が５〜６０質量％、好ましくは５〜５０質量％、さらに好ましくは１０〜４０質量％、特に好ましくは１０〜３０質量％となるようにすることが好ましい。５質量％より少ないと、最終的に得られる（メタ）アクリル系重合体において、硬化物の耐熱性が悪くなり、６０質量％より多くなれば重合溶液に溶け難くなり、溶かすために溶媒で薄めるなど重合効率が悪くなったり、硬化物の柔軟性を維持することが出来ない虞がある。
【００２１】
その他の単量体（Ｖ）としては、ジシクロペンタニル（メタ）アクリレート、イソボルニル（メタ）アクリレート、２−アセトアセトキシ（メタ）アクリレート、フェノキシエチル（メタ）アクリレート、ベンジル（メタ）アクリレート等の（メタ）アクリレート類；（メタ）アクリル酸等の不飽和一塩基酸；スチレン、α−メチルスチレン、ｏ−ビニルトルエン、ｍ−ビニルトルエン、ｐ−ビニルトルエン、α−クロロスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、インデン等の芳香族ビニル系単量体；２−アミノエチル（メタ）アクリレート、２−ジメチルアミノエチル（メタ）アクリレート、２−アミノプロピル（メタ）アクリレート、２−ジメチルアミノプロピル（メタ）アクリレート、３−アミノプロピル（メタ）アクリレート、３−ジメチルアミノプロピル（メタ）アクリレート等のアミノ基含有単量体類；酢酸ビニル、プロピオン酸ビニル、酪酸ビニル、安息香酸ビニル等のカルボン酸ビニルエステル類；ビニルメチルエーテル、ビニルエチルエーテル、アリルグリシジルエーテル等の不飽和エーテル類；（メタ）アクリロニトリル、α−クロロアクリロニトリル、シアン化ビニリデン等のシアン化ビニル化合物；（メタ）アクリルアミド、α−クロロアクリルアミド、Ｎ−２−ヒドロキシエチル（メタ）アクリルアミド等の不飽和アミド類；１，３−ブタジエン、イソプレン、クロロプレン等の脂肪族共役ジエン類；ポリスチレン、ポリメチルアクリレート、ポリメチルメタクリレート、ポリ−ｎ−ブチルメタクリレート、ポリシロキサン等の重合体分子鎖の末端にモノ（メタ）アクリロイル基を有するマクロモノマー類等を挙げることができる。上記単量体は、単独で、あるいは２種以上組み合わせて用いてもよい。
【００２２】
上記単量体（Ｖ）の比率は、全単量体成分（全構成単位）１００質量％中、単量体（Ｖ）が１〜４０質量％となるようにすることが好ましい。１質量％より少ないと、最終的に得られる（メタ）アクリル系重合体において、硬化物の耐熱性が悪くなり、４０質量％より多くなれば硬化物の柔軟性を維持することが出来ない虞がある。
【００２３】
続いて、重合反応について詳述する。
【００２４】
重合方法には特に限定はないが、例えば、ラジカル重合開始剤および必要に応じて分子量調節剤を用いて単量体成分を重合する方法等が好適である。この場合、塊状重合、溶液重合、懸濁重合、分散重合、乳化重合、または、これらを適宜組み合わせた形態等により重合を行うことができる。中でも、溶液重合により重合を行うことが好ましい。溶液重合に際しては、全量一括仕込みで行ってもよいし、一部を予め反応容器に仕込み、残りを滴下して行ってもよい。あるいは全量を滴下して行ってもよい。なお、発熱量の制御の点で、一部を予め反応容器に仕込み、残りを滴下するか、あるいは全量を滴下して行うことが好ましい。
【００２５】
溶液重合の際に使用可能な溶媒としては、特に限定されず、例えば、酢酸セロソルブ、酢酸カルビトール、プロピレングリコールモノメチルエーテルアセテート等のエステル類；ジエチレングリコールジメチルエーテル等のエーテル類；テトラヒドロフラン等の環状エーテル；シクロヘキサノン、メチルエチルケトン、メチルイソブチルケトン等のケトン類；ジメチルスルホキシド、ジメチルホルムアミド；トルエン、キシレン等の炭化水素類等が挙げられ、これらを単独で、あるいは２種以上組み合わせて用いることができる。
【００２６】
ラジカル重合開始剤としては、例えば、過酸化物、アゾ開始剤等の１種または２種以上を用いることができる。具体的には、例えば、クメンハイドロパーオキサイド、時イソプロピルベンゼンパーオキサイド、ジ−ｔ−ブチルパーオキサイド、ラウロイルパーオキサイド、ベンゾイルパーオキサイド、ｔ−ブチルパーオキシイソプロピルカーボネート、ｔ−ブチルパーオキシ−２−エチルヘキサノエート、ｔ−アミルパーオキシ−２−エチルヘキサノエート等の有機過酸化物；２，２’−アゾビス（イソブチロニトリル）、１，１’−アゾビス（シクロヘキサンカルボニトリル）、２，２’−アゾビス（２，４−ジメチルバレロニトリル）、ジメチル−２，２’−アゾビス（２−メチルプロピオネート）等のアゾ化合物；等を挙げることができる。これらの中でも、分解温度、入手のし易さ、取扱い易さの点から、ｔ−ブチルパーオキシ−２−エチルヘキサノエート、ジメチル−２，２’−アゾビス（２−メチルプロピオネート）が好ましい。ラジカル重合開始剤の使用量は、全単量体成分１００質量部に対して、０．００１〜５質量部程度が好ましい。
【００２７】
分子量調節剤としては、ｎ−ドデシルメルカプタン、メルカプトプロピオン酸等のメルカプタン類が使用可能である。重合反応の温度や時間等は、単量体の種類等に応じて適宜設定すればよく、通常、５０〜１５０℃程度で数時間重合を行うことが好ましい。
【００２８】
重合体（Ａ）の分子量は、重量平均分子量Ｍｗで１０００以上が好ましく、３０００以上がより好ましく、５０００以上がさらに好ましい。Ｍｗで１０００より小さいと、光硬化前の塗膜にタックが残ることがあり、また、光硬化後の硬化物の物性、特に耐熱性や機械的強度が不充分となるおそれがある。Ｍｗの上限は、取扱い性やアルカリ現像性の点から、１０万以下が好ましく、７５０００以下がより好ましく、５００００以下がさらに好ましい。
【００２９】
本発明の重合体（Ａ）は、酸価が、１０〜２００ｍｇＫＯＨ／ｇになるように、単量体（Ｉ）の使用量を決定することが好ましい。酸価が１０ｍｇＫＯＨ／ｇより小さいとアルカリ現像性が低下し、２００ｍｇＫＯＨ／ｇを超えると硬化物の耐水性が低下するおそれがある。より好ましい酸価は２０〜１８０ｍｇＫＯＨ／ｇであり、さらに好ましくは３０〜１５０ｍｇＫＯＨ／ｇである。
【００３０】
本発明の重合体（Ａ）はカラーフィルタ用樹脂組成物に好適に用いることができる。通常、カラーフィルタ用樹脂組成物は本発明の重合体（Ａ）以外にラジカル重合性化合物、光重合開始剤や着色剤を含有する。
（ラジカル重合性化合物（Ｂ））
本発明のカラーフィルタ用樹脂組成物は、ラジカル重合性化合物（Ｂ）も必須成分である。次にラジカル重合性化合物（Ｂ）について説明する。
ラジカル重合性化合物としては、ラジカル重合性オリゴマーとラジカル重合性モノマーが挙げられる。例えば、ラジカル重合性オリゴマーとしては、不飽和ポリエステル、エポキシアクリレート、ウレタンアクリレート、ポリエステルアクリレート等が使用できる。
【００３１】
ラジカル重合性モノマーとしては、スチレン、α−メチルスチレン、α−クロロスチレン、ビニルトルエン、ジビニルベンゼン、ジアリルフタレート、ジアリルベンゼンホスホネート等の芳香族ビニル系モノマー；酢酸ビニル、アジピン酸ビニル等のビニルエステルモノマー；メチル（メタ）アクリレート、エチル（メタ）アクリレート、ブチル（メタ）アクリレート、β−ヒドロキシエチル（メタ）アクリレート、（２−オキソ−１，３−ジオキソラン−４−イル）−メチル（メタ）アクリレート、（ジ）エチレングリコールジ（メタ）アクリレート、プロピレングリコールジ（メタ）アクリレート、トリメチロールプロパンジ（メタ）アクリレート、トリメチロールプロパントリ（メタ）アクリレート、ペンタエリスリトールテトラ（メタ）アクリレート、ジペンタエリスリトールヘキサ（メタ）アクリレート、トリス（ヒドロキシエチル）イソシアヌレートのトリ（メタ）アクリレート等の（メタ）アクリル系モノマー；トリアリルシアヌレート等が使用可能である。これらは、要求特性に応じて適宜選択され、１種または２種以上を用いることができる。
【００３２】
本発明のカラーフィルタ用樹脂組成物において、重合体（Ａ）と上記ラジカル重合性化合物を併用する場合は、両者の合計を１００質量部としたときに、重合体（Ａ）を１５質量部以上、より好ましくは３０質量部以上使用することが好ましい。少ないと、重合体（Ａ）に基づく種々の効果が充分に発現しないおそれがある。
〈光重合開始剤（Ｃ）〉
本発明のカラーフィルタ用樹脂組成物は、光重合開始剤（Ｃ）も必須成分である。次に光重合開始剤（Ｃ）について説明する。
【００３３】
光重合開始剤（Ｃ）としては公知のものが使用できる。具体的には、ベンゾイン、ベンゾインメチルエーテル、ベンゾインエチルエーテル等のベンゾインとそのアルキルエーテル類；アセトフェノン、２，２−ジメトキシ−２−フェニルアセトフェノン、１，１−ジクロロアセトフェノン、４−（１−ｔ−ブチルジオキシ−１−メチルエチル）アセトフェノン等のアセトフェノン類；２−メチルアントラキノン、２−アミルアントラキノン、２−ｔ−ブチルアントラキノン、１−クロロアントラキノン等のアントラキノン類；２，４−ジメチルチオキサントン、２，４−ジイソプロピルチオキサントン、２−クロロチオキサントン等のチオキサントン類；アセトフェノンジメチルケタール、ベンジルジメチルケタール等のケタール類；ベンゾフェノン、４−（１−ｔ−ブチルジオキシ−１−メチルエチル）ベンゾフェノン、３，３’，４，４’−テトラキス（ｔ−ブチルジオキシカルボニル）ベンゾフェノン等のベンゾフェノン類；２−メチル−１−［４−（メチルチオ）フェニル］−２−モルホリニル−１−プロパン（「イルガキュア９０７」；チバ・ジャパン社製）、２−ベンジル−２−ジメチルアミノ−１−（４−モルホリノフェニル）−ブタノン−１；アシルホスフィンオキサイド類およびキサントン類等が挙げられる。
【００３４】
これらの光重合開始剤（Ｃ）は１種または２種以上の混合物として使用され、（メタ）アクリル系重合体（Ａ）と、必要により使用されるラジカル重合性化合物（Ｂ）の合計１００質量部に対し、０．５〜３０質量部含まれていることが好ましい。光重合開始剤（Ｃ）の量が０．５質量部よりも少ない場合には、光照射時間を増やさなければならなかったり、光照射を行っても重合が起こりにくかったりするため、適切な表面硬度が得られなくなる。なお、光重合開始剤を３０質量部を超えて配合しても、多量に使用するメリットはない。
【００３５】
〈着色剤（Ｄ）〉
本発明のカラーフィルタ用樹脂組成物は、着色剤（Ｄ）として染料及び/又は顔料を用いる。耐熱性、耐光性の観点から、有機または無機の顔料が好ましく、具体的には、カラーインデックスＣＩ（Ｔｈｅ  Ｓｏｃｉｅｔｙ  ｏｆ  Ｄｙｅｒｓ  ａｎｄ  Ｃｏｌｏｕｒｉｓｔｓ  出版）でピグメント（ｐｉｇｍｅｎｔ）に分類されている有機化合物等の有機顔料；金属酸化物または複合酸化物等の無機顔料；等が挙げられる。
【００３６】
また、着色剤（Ｄ）として染料を用いる場合は、樹脂組成物中に均一に溶解してカラーフィルタ用樹脂組成物を得ることができる。使用できる染料としては、特に制限はなく、従来カラーフィルタ用として公知の染料が使用できる。例えば、特開２０１０−９０３３号公報、特開２０１０−２１１１９８号公報、特開２００９−５１８９６号公報、特開２００８−５０５９９号公報に記載されている有機染料を使用することができる。中でも、アゾ系染料、アントラキノン系染料、フタロシアニン系染料、キノンイミン系染料、キノリン系染料、ニトロ系染料、カルボニル系染料、メチン系染料等が好ましい。
【００３７】
これらの着色剤（Ｄ）は、１種または２種以上混合して使用され、重合体（Ａ）と、必要により使用されるラジカル重合性化合物（Ｂ）の合計１００質量部に対し、１０〜１５０質量部使用することが好ましい。より好ましくは２０〜１００質量部である。
【００３８】
本発明の組成物を基材に塗布する際の作業性等の観点から、組成物中に溶媒を配合してもよい。溶媒としては、トルエン、キシレン等の炭化水素類；セロソルブ、ブチルセロソルブ等のセロソルブ類；カルビトール、ブチルカルビトール等のカルビトール類；セロソルブアセテート、カルビトールアセテート、（ジ）プロピレングリコールモノメチルエーテルアセテート等のエステル類；メチルイソブチルケトン、メチルエチルケトン等のケトン類；（ジ）エチレングリコールジメチルエーテル等のエーテル類等が挙げられる。これらの溶媒は、１種または２種以上を混合して用いることができ、塗布作業時に組成物が最適粘度となるよう適当量使用するとよい。また、溶液重合で得られた共重合体溶液をそのまま、あるいは希釈して、あるいは濃縮して、組成物に利用することもできる。溶媒の含有割合は、重合体（Ａ）、ラジカル重合性化合物（Ｂ）、光重合開始剤（Ｃ）、着色剤（Ｄ）、及び後述する分散剤（Ｅ）の合計１００質量部に対し、２００〜６００質量部使用することが好ましい。より好ましくは２００〜５００質量部、特に好ましくは２５０〜４５０質量部である。
【００３９】
本発明のカラーフィルタ用樹脂組成物には、さらに分散剤（Ｅ）を添加することが好ましい。分散剤を含有させることで、着色剤が溶液中で均一に分散した状態のカラーフィルタ用樹脂組成物を得ることができる。   
分散剤としては、例えば、カチオン系、アニオン系、ノニオン系、両性、ポリエステル系、ポリアミン系、アクリル系などの界面活性剤などが挙げられる。これらの分散剤は、単独でも２種以上を組み合わせて用いてもよい。   
例えば、顔料用の分散剤を用いる場合、その使用量は、顔料１質量部あたり、好ましくは１質量部以下であり、より好ましくは０．０５質量部以上０．５質量部以下である。顔料分散剤の使用量が上記の範囲にあると、均一な分散状態の顔料分散液が得られる傾向があるため好ましい。  
さらに必要に応じて増感剤、重合禁止剤、密着性向上剤、充填剤、可塑剤等の公知の添加剤を添加してもよい。
【００４０】
各成分の含有割合は、適宜組み合わせることができるが、カラーフィルタ用樹脂組成物中の溶媒を除く全成分１００質量部に対して、重合体（Ａ）が２０〜４０質量部、ラジカル重合性化合物（Ｂ）が１０〜２５質量部、光重合開始剤（Ｃ）が５〜２０質量部、着色剤（Ｄ）が２０〜４０質量部、分散剤（Ｅ）が５〜２０質量部の割合で含まれることが好ましい。
【００４１】
その他、必要に応じて増感剤、重合禁止剤、密着性向上剤、充填剤、可塑剤等の公知の添加剤を添加してもよい。その他の添加剤の含有割合は、重合体（Ａ）、ラジカル重合性化合物（Ｂ）、光重合開始剤（Ｃ）、着色剤（Ｄ）、及び後述する分散剤（Ｅ）の合計１００質量部に対し、０．００１〜１０質量部使用することが好ましい。より好ましくは０．０１〜５質量部、特に好ましくは０．１〜３質量部である。
【００４２】
本発明のカラーフィルタ用樹脂組成物は、通常、基材に公知の方法で塗布した後、プリベークを行って溶媒を蒸発させ、塗膜を形成する。次いで、この塗膜にフォトマスクを介して露光した後、未露光部分をアルカリ水溶液に溶解させてアルカリ現像を行う。次いで、必要に応じて洗浄した後、ポストベークを行う。このように、組成物の塗布、プリベーク、露光、現像処理、ポストベークを経て、所定のパターンが形成される。
【００４３】
本発明では、新規架橋反応による硬化物の形成（パターンの形成）が可能なため、ポストベーク温度を２２０℃以下、好ましくは２００℃以下、さらに好ましくは１８０℃以下、特に好ましくは１７０℃以下、最も好ましくは１６０℃以下で行うことが可能となり得る。下限値としては１５０℃以上で行うことが好ましい。その結果、着色剤として染料を含有していても熱劣化を低減でき、高画質化が可能となり得る。
【００４４】
現像に使用可能なアルカリの具体例としては、例えば炭酸ナトリウム、炭酸カリウム、水酸化ナトリウム、水酸化カリウム等のアルカリ金属化合物；水酸化カルシウム等のアルカリ土類金属化合物；アンモニア；モノメチルアミン、ジメチルアミン、トリメチルアミン、モノエチルアミン、ジエチルアミン、トリエチルアミン、モノプロピルアミン、ジメチルプロピルアミン、モノエタノールアミン、ジエタノールアミン、トリエタノールアミン、エチレンジアミン、ジエチレントリアミン、ジメチルアミノエチルメタクリレート、ポリエチレンイミン等の水溶性有機アミン類が挙げられ、これらの１種または２種以上を使用することができる。
【実施例】
【００４５】
以下、実施例により本発明を説明するが、これらは単なる例示であり、本発明はこれに限定されるものではない。なお、実施例および比較例中の評価は次のようにして行った。また、例中の部および％は質量基準である。
＜重量平均分子量＞
ポリスチレンを標準物質とし、テトラヒドロフランを溶離液としてＨＬＣ−８２２０ＧＰＣ（東ソー社製）、カラム  ＴＳＫｇｅｌ  ＳｕｐｅｒＨＺＭ−Ｍ（東ソー社製）によるＧＰＣ（ゲル浸透クロマトグラフィー）法にて重量平均分子量を測定した。
＜固形分＞
重合体溶液をアルミカップに約１ｇはかり取り、アセトン約３ｇを加えて溶解させた後、常温で自然乾燥させた。そして、熱風乾燥機（エスペック株式会社製、商品名：ＰＨＨ−１０１）を用い、真空下１６０℃で３時間乾燥した後、デシケータ内で放冷し、重量を測定した。その重量減少量から、重合体溶液の固形分を計算した。
＜酸価＞
重合体溶液３ｇを精秤し、アセトン９０ｇ／水１０ｇ混合溶媒に溶解し、チモールブルーを指示薬として、０．１規定のＫＯＨ水溶液を滴定液として用いて、自動滴定装置（平沼産業社製、商品名：ＣＯＭ−５５５）により、重合体溶液の酸価を測定し、溶液の酸価と溶液の固形分から固形分１ｇ当たりの酸価を求めた。
＜密着性＞
得られた緑色顔料分散組成物をスピンコータによりガラス基板に塗布、乾燥し、乾燥膜厚１．０μｍの塗布膜を形成した。この塗布膜を１００℃で３分間加熱した。加熱後、２．０ｋＷの超高圧水銀ランプを装着したＵＶアライナ（ＴＯＰＣＯＮ社製型番ＴＭＥ−１５０ＲＮＳ）によって５０ｍＪ／ｃｍ２の強度（３６５ｎｍ照度換算）で紫外線を照射した。その後塗布膜を２３０℃で３０分間加熱し、レジスト膜を得た。得られたレジスト膜をＪＩＳ  Ｋ５４００に準拠し、１ｍｍ角１００個の碁盤目試験を実施して、セロハンテープにより、剥離状態を観察した。１００個中の接着数（剥離されないで残った碁盤目の数）を数え、ガラス密着性の評価とした。実用的な要求性能を考慮し、下記のように評価した。
○：９０以上
△：８０〜４９
×：４９以下
＜タックフリー性＞
密着性試験と同様の手法で得られたレジスト膜を、指触にてタックを下記のように評価した。
◎：タック無し。
○：若干タックあり。
△：タックあり、指紋が残る。
×：タック著しい。
＜色材分散安定性＞
色材分散安定性の評価は、得られた緑色顔料分散組成物を４０℃４８時間保存し、２４時間、４８時間後の粘度変化を測定することで評価した。
○：粘度変化無し。
△：色材の沈降が見られる。
×：ゲル化が発生し、粘度測定できず。
＜保存安定性＞
保存安定性の評価は、重合体溶液を４０℃２ヶ月間保存し、１週間、１ヶ月、２ヶ月の粘度変化を測定することで評価した。
○：粘度変化無し。
△：若干の粘度上昇が見られる。
×：ゲル化が発生し、粘度測定できず。
【００４６】
（実施例１−１）  
反応槽としての冷却管付きセパラブルフラスコに、ＰＧＭＥＡ  ８３９部を仕込み、窒素雰囲気下にて９０℃に昇温した後、滴下系１としてベンジルマレイミド  ６０部、メタクリル酸  １４０部、アクリル酸メチル  １４０部、２−ヒドロキシプロピルメタアクリレート  ２５部、ＰＧＭＥＡ  ６０部、パーブチルＯ（商品名、重合開始剤、日本油脂社製）１２部、滴下系２としてｎ−ドデシルメルカプタン  １２部、ＰＧＭＥＡ  ６８部をそれぞれ３時間かけて連続的に供給した。その後３０分９０℃を保持した後、温度を１１５℃まで昇温し、１．５時間重合を継続することで、重合体溶液１を得た。
得られた重合体溶液１について各種物性を測定したところ、重量平均分子量は１３，７００、真空下１６０℃にて乾燥させて得られた固形分濃度は３４．５％、滴定法により求めた固形分当たりの酸価は１５０ｍｇＫＯＨ／ｇであった。
（実施例１−２）  
反応槽としての冷却管付きセパラブルフラスコに、ＰＧＭＥＡ  １００６部を仕込み、窒素雰囲気下にて９０℃に昇温した後、滴下系１としてベンジルマレイミド  ６０部、メタクリル酸  １３２部、メタクリル酸メチル  １３８部、２−ヒドロキシプロピルメタアクリレート  ３０部、ＰＧＭＥＡ  ６０部、パーブチルＯ（商品名、重合開始剤、日本油脂社製）１２部、滴下系２としてｎ−ドデシルメルカプタン  １２部、ＰＧＭＥＡ  ４８部をそれぞれ３時間かけて連続的に供給した。その後３０分９０℃を保持した後、温度を１１５℃まで昇温し、１．５時間重合を継続することで、重合体溶液２を得た。
得られた重合体溶液２について各種物性を測定したところ、重量平均分子量は１３，３００、真空下１６０℃にて乾燥させて得られた固形分濃度は３４．５％、滴定法により求めた固形分当たりの酸価は１４５ｍｇＫＯＨ／ｇであった。
（比較例１−１）  
反応槽としての冷却管付きセパラブルフラスコに、ＰＧＭＥＡ  ６１５部を仕込み、窒素雰囲気下にて９０℃に昇温した後、滴下系１としてベンジルマレイミド  ３０部、メタクリル酸  ６６部、シクロヘキシルメタクリレート  １８９部、２−ヒドロキシプロピルメタアクリレート  １５部、ＰＧＭＥＡ  ３０部、パーブチルＯ（商品名、重合開始剤、日本油脂社製）６部、滴下系２としてｎ−ドデシルメルカプタン  ５部、ＰＧＭＥＡ  ５５部をそれぞれ３時間かけて連続的に供給した。その後３０分９０℃を保持した後、温度を１１５℃まで昇温し、１．５時間重合を継続することで、重合体溶液３を得た。
得られた重合体溶液３について各種物性を測定したところ、重量平均分子量は１４，７００、真空下１６０℃にて乾燥させて得られた固形分濃度は３０．０％、滴定法により求めた固形分当たりの酸価は１５０ｍｇＫＯＨ／ｇであった。
（比較例１−２）  
反応槽としての冷却管付きセパラブルフラスコに、ＰＧＭＥＡ  ９８６部を仕込み、窒素雰囲気下にて９０℃に昇温した後、滴下系１としてベンジルマレイミド  ６０部、メタクリル酸  １６２部、メタクリル酸メチル  １３８部、シクロヘキシルメタクリレート  ２４０部、ＰＧＭＥＡ  ６０部、パーブチルＯ（商品名、重合開始剤、日本油脂社製）１２部、滴下系２としてｎ−ドデシルメルカプタン  １２部、ＰＧＭＥＡ  ６８部をそれぞれ３時間かけて連続的に供給した。その後３０分９０℃を保持した後、温度を１１５℃まで昇温し、１．５時間重合を継続することで、重合体溶液４を得た。
得られた重合体溶液４について各種物性を測定したところ、重量平均分子量は１４，５００、真空下１６０℃にて乾燥させて得られた固形分濃度は３４．５％、滴定法により求めた固形分当たりの酸価は１７５ｍｇＫＯＨ／ｇであった。
（比較例１−３）  
反応槽としての冷却管付きセパラブルフラスコに、ＰＧＭＥＡ  ２９０部、プロピレングリコールモノメチルエーテル（ＰＧＭＥ）  ２９０部を仕込み、窒素雰囲気下にて９０℃に昇温した後、滴下系１としてベンジルマレイミド  １５部、アクリル酸  １８０部、アクリル酸メチル  ７５部、シクロヘキシルメタクリレート  ３０部、ＰＧＭＥＡ  ３０部、ＰＧＭＥ  ３０部、パーブチルＯ（商品名、重合開始剤、日本油脂社製）５部、滴下系２としてｎ−ドデシルメルカプタン  １８部、ＰＧＭＥＡ  ３０部、ＰＧＭＥ  ３０部をそれぞれ３時間かけて連続的に供給した。その後３０分９０℃を保持した後、温度を１１５℃まで昇温し、１．５時間重合を継続した。
次いで、この反応液にＰＧＭＥＡ  ５９０部、メタクリル酸グリシジル  ２６０部、触媒としてトリエチルアミン１．７部、重合禁止剤として２，２‘−メチレンビス（４−メチル−６−ｔ−ブチルフェノール）（商品名「アンテージＷ４００」、川口化学工業社製）０．８部を追加し、窒素、酸素混合ガス（酸素濃度７％）をバブリングしながら１１０℃、１２時間反応を継続することで重合体溶液５を得た。
得られた重合体溶液５について各種物性を測定したところ、重量平均分子量は１１，７００、真空下１６０℃にて乾燥させて得られた固形分濃度は２８．０％、滴定法により求めた固形分当たりの酸価は１００ｍｇＫＯＨ／ｇであった。
（比較例１−４）  
反応槽としての冷却管付きセパラブルフラスコに、ＰＧＭＥＡ  ２２０部を仕込み、窒素雰囲気下にて９０℃に昇温した後、滴下系１としてメタクリル酸  １２部、シクロヘキシルメタクリレート  ３０部、スチレン  １０部、メタクリル酸グリシジル  ４０部、ＰＧＭＥＡ  １０部、パーブチルＯ（商品名、重合開始剤、日本油脂社製）５部を３時間かけて連続的に供給した。その後３０分９０℃を保持した後、温度を１１５℃まで昇温し、１．５時間重合を継続することで重合体溶液６を得た。
得られた重合体溶液６について各種物性を測定したところ、重量平均分子量は１２，０００、真空下１６０℃にて乾燥させて得られた固形分濃度は３０．０％、滴定法により求めた固形分当たりの酸価は８０ｍｇＫＯＨ／ｇであった。
【００４７】
＜顔料分散組成物の調製＞
マヨネーズ瓶に顔料としてＣ.Ｉ.ピグメントグリーン３６（Ｍｏｎａｓｔｒａｌ  Ｇｒｅｅｎ  ６Ｙ−ＣＬ、Ｈｅｕｂａｃｈ製）（ＭＧ６Ｙ−ＣＬ）１．５０部及びＣ.Ｉ.ピグメントイエロー１５０（Ｙｅｌｌｏｗ  Ｐｉｇｍｅｎｔ  Ｅ４ＧＮ−ＧＴ、Ｌａｎｘｅｓｓ製）（Ｅ４ＧＮ−ＧＴ）１．００部とポリエステル系分散剤としてディスパロンＤＡ−７３０１（楠本化成製）０．８８部、重合体溶液１を固形分換算で０．８部、ＰＧＭＥＡを固形分濃度として２０ｗｔ％になるように調整した。さらに１．０ｍｍジルコニアビーズ２０．００部を加えた。これをペイントシェーカーを用いて４．５時間振とうして分散処理した後、顔料分散組成物とジルコニアビーズを分離して緑色顔料分散組成物１を得た。重合体溶液１〜６すべてについて上記操作にて緑色顔料分散組成物１〜６を得た。
＜緑色顔料分散組成物の評価＞
（実施例２−１）
得られた緑色顔料分散組成物１を、ガラス基板上にスピンコートし、１００℃で３分間乾燥し、ＵＶ露光装置（Ｔｏｐｃｏｎ社製  ＴＭＥ−１５０ＲＮＳ）にて、５０ｍＪ／ｃｍ２のＵＶ光を露光し、その後塗膜を２３０℃３０分加熱し、レジスト膜の密着性、タックフリー性の試験を行った。
また得られた緑色顔料分散組成物１を、４０℃２ヶ月間保存することで、色材安定性を、重合体溶液を４０℃４８時間保存することで保存安定性の試験を行った。
実施例１−１、１−２及び比較例１−１〜１−４における各成分の使用量、及び、得られた重合体の分析結果を表１に示した。
また、実施例２−１、２−２及び比較例２−１〜２−４における評価結果を表２に示した。実施例の結果より、ラジカル重合性二重結合以外の架橋反応により形成された硬化物の保存安定性の効果を確認できた。また、本明細書中に記載された各単量体由来の構成単位や好ましい特定の化合物（BzMIとMMA/MAとHEMA）、それらの使用量において本発明が有利な効果を奏することが立証されている。
【００４８】
【表１】
2015082047.tif 000003
【００４９】
【００５０】
【表２】
2015082047.tif 000004
【００５１】
表１及び２における略称は以下のとおりである。
ＰＧＭＥＡ：プロピレングリコールモノメチルエーテルアセテート
ＰＧＭ：プロピレングリコールモノメチルエーテル
ＢｚＭＩ：ベンジルマレイミド
ＭＡＡ：メタクリル酸
ＡＡ：アクリル酸
ＭＭＡ：メタクリル酸メチル
ＭＡ：アクリル酸メチル
ＣＨＭＡ：メタクリル酸シクロヘキシル（シクロヘキシルメタクリレート）
ＨＥＭＡ：２−ヒドロキシエチルメタクリレート
Ｓｔ：スチレン
ＧＭＡ：メタクリル酸グリシジル（グリシジルメタクリレート）
ＰＢＯ：パーブチルＯ、重合開始剤、日油社製
ｎ−ＤＭ：ｎ−ドデシルメルカプタン
ＴＥＡ：トリエチルアミン
Ｗ４００：アンテージＷ４００、商品名、２，２’−メチレンビス（４−メチル−６−ｔ−ブチルフェノール、川口化学工業社製
製品Ｍｗ：最終的に得られた重合体の分子量
ＮＶ：固形分濃度
ＡＶ：酸価
【産業上の利用可能性】
【００５２】
本発明により、保存安定性が良好であり、パターンに欠けや剥がれのない基材との密着性が良好なカラーフィルタ用感光性樹脂組成物を提供することができる。液晶ディスプレイ等の用途において有用である。